ЦВЕТНАЯ ГЛАЗУРЬ
COLOURED GLAZE

Изобретение относится к технологии силикатов и касается составов глазурей для нанесения на облицовочную плитку, изделия бытовой керамики.
2
2
2
2
3
2
3
2
2
Известна глазурь, включающая, мас.%: SiO 0,5-60,0; NaO 0,1-20,0; КО 0,1-10,0; ВО, 5,0-35,0; PbO 1,0-85,0; AlO, CaO, TiO, BaO, ZrO, ZnO до 20,0, CoO, CuO до 5,0 [1].
Задача изобретения состоит в повышении термостойкости глазури.
2
2
3
2
2
2
2
2
3
2
2
3
2
2
2
2
2
3
Технический результат достигается тем, что в цветной глазури, включающей SiO, AlО, TiO, CaO, NaO, КO, ZrO, ZnO, BO, CuO, PbO, BaO, CoO, компоненты находятся при следующем соотношении, мас.%: SiO 56,0-62,0; AlO 22,0-24,0; TiO, 1,0-2,0; CaO 1,0-2,0; NaO 1,0-2,0; КО 1,0-2,0; ZiO 5,0-7,0; ZnO 1,0-2,0; BO 3,0-4,0; CuO 0,2-0,3; PbO 0,2-0,3; BaO 0,2-0,3; CoO 0,2-0,3.
В таблице приведены составы глазури.
Компоненты
Состав, мас.%
1
2
3
SiO<sub>2</sub>
62,0
59,0
56,0
Al<sub>2</sub>О<sub>3</sub>
22,0
23,0
24,0
TiO<sub>2</sub>
10
1,5
2,0
CaO
1,0
1,5
2,0
Na<sub>2</sub>O
1,0
1,5
2,0
K<sub>2</sub>O
2,0
1,5
1,0
ZrO<sub>2</sub>
50
6,0
7,0
ZnO
1,0
1,5
2,0
В<sub>2</sub>O<sub>3</sub>
4,0
3,5
3,0
CuO
0,2
0,25
0,3
PbO
0,2
0,25
0,3
BaO
0,3
0,25
0,2
CoO
0,3
0,25
0,2
Термостойкость, °С
320-330
320-330
320-330
Варку фритты глазури проводят в шамотных тиглях при температуре 1400-1430°С. Расплав гранулируют в воду. Полученную фритту размалывают мокрым способом до полного прохождения через сетку №0056, подготавливают суспензию с влажностью 45-47%. Суспензию наносят на керамические изделия и при температуре 950-980°С проводят обжиг. Глазурь образует гладкое, ровное покрытие зеленовато-голубого цвета
Источники информации
1. JP 1141836, 1989.